(57)【要約】      （修正有）【課題】薄型化が可能であり、高温高湿環境下での無機ガラスと樹脂層との間の密着性、屈曲性および可撓性に優れた透明基板を提供する。【解決手段】無機ガラス１０と、該無機ガラス１０の片側または両側に熱可塑性樹脂の溶液を塗布することにより形成された樹脂層２０，２０’とを含む透明基板であって、該樹脂層２０，２０’が末端に水酸基を有する第１の熱可塑性樹脂およびエポキシ系末端カップリング剤を含む第１のキャスティング溶液を該無機ガラスの上に塗工することにより得られた第１の熱可塑性樹脂層２１，２１’、および、第２の熱可塑性樹脂を含む第２のキャスティング溶液を該第１の熱可塑性樹脂層の上に塗工することにより得られた第２の熱可塑性樹脂層２２，２２’を含む透明基板１００。薄型化が可能であり、屈曲性、耐衝撃性および可撓性に優れ、かつガラスのクラックの進展を著しく防止する透明基板１００。【選択図】図１
2010284964.tif 000002
【特許請求の範囲】
【請求項１】
無機ガラスと、
該無機ガラスの片側または両側に熱可塑性樹脂の溶液を塗布することにより形成された樹脂層とを含む透明基板であって、
該樹脂層が、末端に水酸基を有する第１の熱可塑性樹脂およびエポキシ系末端カップリング剤を含む第１のキャスティング溶液を該無機ガラスの上に塗工することにより得られた第１の熱可塑性樹脂層、および、第２の熱可塑性樹脂を含む第２のキャスティング溶液を該第１の熱可塑性樹脂層の上に塗工することにより得られた第２の熱可塑性樹脂層を含む、
透明基板。
【請求項２】
前記エポキシ系末端カップリング剤の含有量が、前記第１の熱可塑性樹脂１００重量部に対して、１０重量部〜５０重量部である、請求項１に記載の透明基板。
【請求項３】
前記第１のキャスティング溶液が環状エーテル化合物および／または環状エーテル化合物の環状部分が開環した化合物をさらに含み、
該環状エーテル化合物および／または環状エーテル化合物の環状部分が開環した化合物の含有量が、前記第１の熱可塑性樹脂１００重量部に対して、５重量部〜５０重量部である、請求項１または２に記載の透明基板。
【請求項４】
総厚が１５０μｍ以下である、請求項１から３のいずれかに記載の透明基板。
【請求項５】
前記無機ガラスの厚みが１００μｍ以下である、請求項１から４のいずれかに記載の透明基板。
【請求項６】
前記第１の熱可塑性樹脂層の厚みが２０μｍ以下である、請求項１から５のいずれかに記載の透明基板。
【請求項７】
前記第２の熱可塑性樹脂のガラス転移温度が１５０℃〜３５０℃である、請求項１から６のいずれかに記載の透明基板。
【請求項８】
前記第２の熱可塑性樹脂層の２５℃における弾性率が１．５ＧＰａ〜１０ＧＰａである、請求項１から７のいずれかに記載の透明基板。
【請求項９】
前記第２の熱可塑性樹脂層の２５℃における破壊靱性値が１．５ＭＰａ・ｍ１／２〜１０ＭＰａ・ｍ１／２である、請求項１から８のいずれかに記載の透明基板。
【請求項１０】
前記透明基板にクラックを入れ屈曲させた際の破断直径が５０ｍｍ以下である、請求項１から９のいずれかに記載の透明基板。
【請求項１１】
太陽電池、表示素子、または照明素子に用いられる、請求項１から１０のいずれかに記載の透明基板。
【請求項１２】
請求項１から１１のいずれかに記載の透明基板を用いた、表示素子。
【請求項１３】
請求項１から１１のいずれかに記載の透明基板を用いた、太陽電池。
【請求項１４】
請求項１〜１１のいずれかに記載の透明基板を用いた、照明素子。
【発明の詳細な説明】
【技術分野】
【０００１】
本発明は、透明基板および、該透明基板を用いた表示素子、太陽電池および照明素子に関する。より詳細には、本発明は、薄型化が可能であり、高温高湿環境下での無機ガラスと樹脂層との間の密着性、屈曲性、耐衝撃性および可撓性に優れ、かつ、ガラスのクラックの進展を著しく防止する透明基板に関する。
【背景技術】
【０００２】
近年、映像通信技術の発展により、フラットパネルディスプレイ（例えば、液晶表示装置や有機ＥＬ表示素子）の軽量・薄型化が進んでいる。従来、表示素子の基板には、多くの場合、ガラス基板が用いられている。ガラス基板は、透明性や耐溶剤性、ガスバリア性、耐熱性に優れる。しかし、ガラス基板を構成するガラス材の薄型化を図ると、軽量化されると同時に可撓性に優れるものの、耐衝撃性が不十分となり、ハンドリング性が低下するという問題が生じる。
【０００３】
薄型ガラス基板のハンドリング性を向上させるため、ガラス基板の表面に樹脂層が形成された可撓性基板が開示されている（例えば、特許文献１および２）。しかしながら、高温高湿環境下でもガラス基板と樹脂層との密着性に対する高い信頼性が求められる表示素子の製造工程では、密着性が不十分であるという問題があり、これらの特性を十分に満足するような透明基板は得られていない。上記のような問題は、太陽電池用基板についても同様に存在する。
【先行技術文献】
【特許文献】
【０００４】
【特許文献１】特開平１１−３２９７１５号公報
【特許文献２】特開２００８−１０７５１０号公報
【発明の概要】
【発明が解決しようとする課題】
【０００５】
本発明の目的は、薄型化が可能であり、高温高湿環境下での無機ガラスと樹脂層との間の密着性、屈曲性、耐衝撃性および可撓性に優れ、かつ、ガラスのクラックの進展を著しく防止する透明基板を提供することである。
【課題を解決するための手段】
【０００６】
本発明の透明基板は、無機ガラスと、該無機ガラスの片側または両側に熱可塑性樹脂の溶液を塗布することにより形成された樹脂層を含む透明基板であって、該樹脂層が末端に水酸基を有する第１の熱可塑性樹脂およびエポキシ系末端カップリング剤を含む第１のキャスティング溶液を該無機ガラスの上に塗工することにより得られた第１の熱可塑性樹脂層および、第２の熱可塑性樹脂を含む第２のキャスティング溶液を該第１の熱可塑性樹脂層の上に塗工することにより得られた第２の熱可塑性樹脂層を含む。
好ましい実施形態においては、上記エポキシ系末端カップリング剤の含有量は、上記第１の熱可塑性樹脂１００重量部に対して、１０重量部〜５０重量部である。
好ましい実施形態においては、上記第１のキャスティング溶液は環状エーテル化合物および／または環状エーテル化合物の環状部分が開環した化合物をさらに含み、該環状エーテル化合物および／または環状エーテル化合物の環状部分が開環した化合物の含有量は、上記第１の熱可塑性樹脂１００重量部に対して、５重量部〜５０重量部である。
好ましい実施形態において、上記透明基板の総厚は１５０μｍ以下である。
好ましい実施形態において、上記無機ガラスの厚みは１００μｍ以下である。
好ましい実施形態において、上記第１の熱可塑性樹脂層の厚みは２０μｍ以下である。
好ましい実施形態において、上記第２の熱可塑性樹脂のガラス転移温度は１５０℃〜３５０℃である。
好ましい実施形態において、上記第２の熱可塑性樹脂層の２５℃における弾性率は１．５ＧＰａ〜１０ＧＰａである。
好ましい実施形態において、上記第２の熱可塑性樹脂層の２５℃における破壊靱性値は１．５ＭＰａ・ｍ１／２〜１０ＭＰａ・ｍ１／２である。
好ましい実施形態において、上記透明基板にクラックを入れ屈曲させた際の破断直径が５０ｍｍ以下である。
好ましい実施形態において、本発明の透明基板は太陽電池、表示素子または照明素子に用いられる。
本発明の別の局面によれば、表示素子が提供される。この表示素子は上記の透明基板を用いる。
本発明のさらに別の局面によれば、太陽電池が提供される。この太陽電池は、上記の透明基板を用いる。
本発明のさらに別の局面によれば、照明素子が提供される。この照明素子は、上記の透明基板を用いる。
【発明の効果】
【０００７】
本発明の透明基板は、樹脂層として、末端に水酸基を有する第１の熱可塑性樹脂およびエポキシ系末端カップリング剤を含む第１の熱可塑性樹脂層と特定の第２の熱可塑性樹脂層とを有することにより、無機ガラスと樹脂層とが高温高湿環境下でも優れた密着性を有する。したがって、得られた透明基板のハンドリング性も向上する。さらに、薄型のガラス材を用いることができるため、透明基板の薄型化が可能となる。また、本発明の透明基板は、第２の熱可塑性樹脂層が無機ガラスのクラックの進展や破断を防ぐので、屈曲性、耐衝撃性および可撓性に優れ、かつ、ガラスのクラックの進展を著しく防止する透明基板を得ることができる。
【図面の簡単な説明】
【０００８】
【図１】本発明の好ましい実施形態における透明基板の概略断面図である。
【発明を実施するための形態】
【０００９】
＜Ａ．透明基板の概要＞
図１は、本発明の好ましい実施形態による透明基板の概略断面図である。この透明基板１００は、無機ガラス１０と無機ガラス１０の片側または両側（図示例では両側）にそれぞれ配置された樹脂層２０，２０’とを有する。樹脂層２０，２０’は、それぞれ第１の熱可塑性樹脂層２１，２１’と第２の熱可塑性樹脂層２２，２２’とを有する。
【００１０】
第１の熱可塑性樹脂層２１，２１’は、それぞれ無機ガラス１０に直接（すなわち、接着剤または粘着剤を介することなく）形成され、該第１の熱可塑性樹脂層２１，２１’の上に、さらに第２の熱可塑性樹脂層２２および２２’がそれぞれ直接（すなわち、接着剤または粘着剤を介することなく）形成される。末端に水酸基を有する第１の熱可塑性樹脂およびエポキシ系末端カップリング剤を含む第１のキャスティング溶液を塗布することにより得られる第１の熱可塑性樹脂層２１，２１’が、無機ガラス１０に直接形成されるように樹脂層２０，２０’をそれぞれ形成することにより、接着剤や粘着剤を介して無機ガラスに樹脂層を形成したものに比べ、高温高湿環境下でも、無機ガラスと樹脂層との密着性が優れ、さらに切断時にクラックが進展し難い透明基板が得られる。
【００１１】
上記エポキシ系末端カップリング剤は、好ましくは、無機ガラスと化学結合（代表的には、共有結合）している。その結果、上記無機ガラスと上記第１の熱可塑性樹脂層との密着性に優れる透明基板を得ることができる。
【００１２】
上記透明基板の総厚は、その構成に応じて任意の適切な値に設定され得る。好ましくは１５０μｍ以下であり、さらに好ましくは１４０μｍ以下であり、特に好ましくは８０μｍ〜１３０μｍである。本発明によれば、上記のように第１の熱可塑性樹脂層および第２の熱可塑性樹脂層を形成することにより、無機ガラスの厚みを、従来のガラス基板よりも格段に薄くすることができる。すなわち、第１の熱可塑性樹脂層および第２の熱可塑性樹脂層を含む樹脂層は、薄くても耐衝撃性および靭性の向上に寄与し得るので、軽量・薄型で、かつ、優れた耐衝撃性を有する透明基板が得られる。無機ガラス、第１の熱可塑性樹脂層、および第２の熱可塑性樹脂層それぞれの厚みは後述する。
【００１３】
上記透明基板にクラックを入れ屈曲させた際の破断直径は、好ましくは５０ｍｍ以下であり、より好ましくは４０ｍｍ以下である。破断直径が上記の範囲内であれば、優れた可撓性を有する透明基板を得ることができ、透明基板の耐久性として実用上問題なく用いることができる。
【００１４】
上記透明基板のヘイズ値は、好ましくは１０％以下であり、より好ましくは５％以下である。このような特性の透明基板であれば、例えば、表示素子に用いた場合に、良好な視認性が得られる。
【００１５】
上記透明基板の波長５５０ｎｍにおける透過率は、好ましくは８０％以上であり、より好ましくは８５％以上である。上記透明基板は、好ましくは、１８０℃で２時間の加熱処理を施した後の光透過率の減少率が５％以内である。このような減少率であれば、フラットパネルディスプレイの製造プロセスにおいて必要な加熱処理を施しても、実用上許容可能な光透過率を確保できるからである。
【００１６】
上記透明基板の表面粗度Ｒａ（実質的には、第２の熱可塑性樹脂層の表面粗度Ｒａ）は、好ましくは５０ｎｍ以下であり、より好ましくは３０ｎｍ以下、さらに好ましくは１０ｎｍ以下である。上記透明基板のうねりは、好ましくは０．５μｍ以下であり、より好ましくは０．１μｍ以下である。このような特性の透明基板であれば、品質に優れる。なお、このような特性は、例えば、後述する製法により実現され得る。
【００１７】
上記透明基板は、寸法安定性を有することが好ましい。例えば、透明基板は、１７０℃における平均線膨張係数が、好ましくは２０ｐｐｍ℃−１以下であり、さらに好ましくは１０ｐｐｍ℃−１以下である。上記の範囲であれば、例えば、本発明の透明基板を表示素子に用いた場合に、複数の熱処理工程に供されても、画素のずれや配線の破断・亀裂が生じにくい。
【００１８】
＜Ｂ．無機ガラス＞
本発明の透明基板に用いられる無機ガラス１０は、板状のものであれば、任意の適切なものが採用され得る。上記無機ガラスは、組成による分類によれば、例えば、ソーダ石灰ガラス、ホウ酸ガラス、アルミノ珪酸ガラス、石英ガラス等が挙げられる。また、アルカリ成分による分類によれば、無アルカリガラス、低アルカリガラスが挙げられる。上記無機ガラスのアルカリ金属成分（例えば、Ｎａ２Ｏ、Ｋ２Ｏ、Ｌｉ２Ｏ）の含有量は、好ましくは１５重量％以下であり、さらに好ましくは１０重量％以下である。
【００１９】
上記無機ガラスの厚みは、好ましくは１００μｍ以下であり、さらに好ましくは２０μｍ〜９０μｍであり、特に好ましくは３０μｍ〜８０μｍである。本発明においては、無機ガラスの片側または両側に第１の熱可塑性樹脂層および第２の熱可塑性樹脂層を含む樹脂層を有することによって、無機ガラスの厚みを薄くすることができる。
【００２０】
上記無機ガラスの波長５５０ｎｍにおける透過率は、好ましくは８５％以上である。上記無機ガラスの波長５５０ｎｍにおける屈折率ｎｇは、好ましくは１．４〜１．６５である。
【００２１】
上記無機ガラスの密度は、好ましくは２．３ｇ／ｃｍ３〜３．０ｇ／ｃｍ３であり、さらに好ましくは２．３ｇ／ｃｍ３〜２．７ｇ／ｃｍ３である。上記範囲の無機ガラスであれば、軽量の透明基板が得られる。
【００２２】
上記無機ガラスの成形方法は、任意の適切な方法が採用され得る。代表的には、上記無機ガラスは、シリカやアルミナ等の主原料と、芒硝や酸化アンチモン等の消泡剤と、カーボン等の還元剤とを含む混合物を、１４００℃〜１６００℃の温度で溶融し、薄板状に成形した後、冷却して作製される。上記無機ガラスの薄板成形方法としては、例えば、スロットダウンドロー法、フュージョン法、フロート法等が挙げられる。これらの方法によって板状に成形された無機ガラスは、薄板化したり、平滑性を高めたりするために、必要に応じて、フッ酸等の溶剤により化学研磨されてもよい。
【００２３】
上記無機ガラスは、市販のものをそのまま用いてもよく、あるいは、市販の無機ガラスを所望の厚みになるように研磨して用いてもよい。市販の無機ガラスとしては、例えば、コーニング社製「７０５９」、「１７３７」または「ＥＡＧＬＥ２０００」、旭硝子社製「ＡＮ１００」、ＮＨテクノグラス社製「ＮＡ−３５」、日本電気硝子社製「ＯＡ−１０」、ショット社製「Ｄ２６３」または「ＡＦ４５」等が挙げられる。
【００２４】
＜Ｃ．樹脂層＞
樹脂層２０および２０’は、無機ガラス１０の片側、または両側に形成される。樹脂層２０，２０’は、それぞれ第１の熱可塑性樹脂層２１，２１’、および第２の熱可塑性樹脂層２２，２２’を含み、無機ガラス１０の上に、第１の熱可塑性樹脂層２１，２１’、第２の熱可塑性樹脂層２２，２２’の順にそれぞれ積層される。該第２の熱可塑性樹脂層２２および２２’は、単一の層であっても、複数層であってもよい。本発明の透明基板が、無機ガラス１０の両側に樹脂層２０および２０’を備える場合、該樹脂層２０および２０’は同一の積層体であっても、異なる積層体であってもよい。また、第１の熱可塑性樹脂層のみが同一であってもよく、第２の熱可塑性樹脂層のみが同一であってもよい。好ましくは、樹脂層２０および２０’は同一の積層体である。
【００２５】
樹脂層２０および２０’の厚みは、それぞれ、好ましくは５０μｍ以下である。
【００２６】
＜Ｃ−１．第１の熱可塑性樹脂層＞
第１の熱可塑性樹脂層２１および２１’は、上記第１のキャスティング溶液を無機ガラス１０の片側、または両側にそれぞれ直接塗工することにより形成される。上記第１のキャスティング溶液は、末端に水酸基を有する第１の熱可塑性樹脂、およびエポキシ系末端カップリング剤を含む。第１の熱可塑性樹脂層２１および２１’が無機ガラス１０の両側に配置される場合、それぞれの第１の熱可塑性樹脂層２１，２１’は、同一の組成で構成されてもよく、異なる組成で構成されてもよい。好ましくは、それぞれの第１の熱可塑性樹脂層２１，２１’は、同一の組成で構成される。
【００２７】
第１の熱可塑性樹脂層２１，２１’の厚みは好ましくは２０μｍ以下である。第１の熱可塑性樹脂層の厚みを上記の範囲にすることで、高温高湿環境下でも無機ガラスと第２の熱可塑性樹脂層との十分な密着性が得られる。第１の熱可塑性樹脂層２１，２１’の厚みは、より好ましくは０．００１μｍ〜２０μｍであり、さらに好ましくは０．００１μｍ〜１５μｍであり、特に好ましくは０．０１μｍ〜１０μｍである。上記の好ましい範囲であれば、十分な透明性を満足する透明基板を得ることができる。第１の熱可塑性樹脂層２１および２１’が無機ガラス１０の両側に配置される場合、第１の熱可塑性樹脂層２１および２１’の厚みは同一であっても、異なっていてもよい。好ましくは、第１の熱可塑性樹脂層２１，２１’の厚みは同一である。したがって、特に好ましくは、無機ガラス１０の両側に配置された第１の熱可塑性樹脂層２１および２１’は、同一の組成で同一の厚みになるように構成される。
【００２８】
上記第１の熱可塑性樹脂層の波長５５０ｎｍにおける透過率は、好ましくは８０％以上である。上記第１の熱可塑性樹脂層の波長５５０ｎｍにおける屈折率（ｎｒ）は、好ましくは１．３〜１．７である。
【００２９】
上記第１の熱可塑性樹脂層の弾性率は、好ましくは１ＧＰａ以上であり、さらに好ましくは１．５ＧＰａ以上である。上記の範囲とすることによって、無機ガラスを薄くした場合でも、当該樹脂層が変形時の欠陥への引き裂き方向の局所的な応力を緩和するので、無機ガラスへのクラックや破断が生じ難くなる。
【００３０】
上記第１の熱可塑性樹脂層の破壊靭性率は、好ましくは１ＭＰａ・ｍ１／２〜１０ＭＰａ・ｍ１／２であり、さらに好ましくは２ＭＰａ・ｍ１／２〜６ＭＰａ・ｍ１／２である。
【００３１】
＜Ｃ−１−１．末端に水酸基を有する熱可塑性樹脂＞
上記第１のキャスティング溶液は、末端に水酸基を有する第１の熱可塑性樹脂を含む。上記第１の熱可塑性樹脂は、末端に水酸基を有する熱可塑性樹脂であれば、任意の適切なものを用いることができる。上記第１の熱可塑性樹脂の具体例としては、ポリイミド、ポリイミドアミド、ポリエーテルサルホン、ポリエーテルイミド、ポリサルホン、ポリアリレート、ポリカーボネート等を末端水酸基変性した熱可塑性樹脂が挙げられる。これらの熱可塑性樹脂は、単独で、又は２種以上を混合して使用することができる。このような熱可塑性樹脂を用いれば、高温高湿環境下でも無機ガラスとの密着性に優れ、かつ靭性にも優れる樹脂層を得ることができる。このように靭性に優れる樹脂層を用いれば、切断時のクラックが進展しがたい透明基板を得ることができる。なお、上記末端水酸基変性は、任意の適切な方法が用いられ得る。
【００３２】
上記末端に水酸基を有する熱可塑性樹脂の重合度は、好ましくは９０〜６２００、さらに好ましくは１３０〜４９００、特に好ましくは１５０〜３７００である。
【００３３】
上記末端に水酸基を有する熱可塑性樹脂の重量平均分子量は、ポリエチレンオキサイド換算で、好ましくは２．０×１０４〜１５０×１０４であり、さらに好ましくは３．０×１０４〜１２０×１０４であり、特に好ましくは３．５×１０４〜９０×１０４である。上記末端に水酸基を有する熱可塑性樹脂の重量平均分子量が２．０×１０４未満であると、上記熱可塑性樹脂層の靭性が不足し、無機ガラスを補強するという効果が不十分となるおそれがあり、１５０×１０４を超えると高粘度になりすぎるためハンドリング性が悪くなるおそれがある。
【００３４】
上記末端に水酸基を有する熱可塑性樹脂のガラス転移温度は、好ましくは１５０℃〜３５０℃であり、さらに好ましくは１８０℃〜３２０℃であり、特に好ましくは２１０℃〜２９０℃である。このような範囲であれば、耐熱性に優れる透明基板を得ることができる。
【００３５】
上記の末端に水酸基を有する第１の熱可塑性樹脂としては、市販のものを用いてもよい。市販の末端にフェノール性水酸基を有する熱可塑性樹脂としては、住友化学社製の「スミカエクセル  ５００３Ｐ」等が挙げられる。
【００３６】
第１の熱可塑性樹脂が末端に有する水酸基は、好ましくはフェノール性水酸基である。第１の熱可塑性樹脂がフェノール性水酸基を末端に有することにより、第１の熱可塑性樹脂層に含まれるエポキシ系末端カップリング剤との強固な相互作用を得られる。
【００３７】
上記水酸基の含有量は、末端に水酸基を有する熱可塑性樹脂１００重合度あたり、好ましくは０．３以上であり、さらに好ましくは０．５〜２．０である。水酸基の含有量がこのような範囲であれば、上記エポキシ系末端カップリング剤との優れた相互作用を得ることができる。
【００３８】
＜Ｃ−１−２．エポキシ系末端カップリング剤＞
上記第１のキャスティング溶液は、エポキシ系末端カップリング剤を含む。上記エポキシ系末端カップリング剤中のエポキシ基は、上記第１の熱可塑性樹脂と化学結合または相互作用し得ると推測され、上記エポキシ系末端カップリング剤中のシリル基は、上記無機ガラスの有する置換基（例えば、水酸基）と化学結合することができるので、第１の熱可塑性樹脂層は上記無機ガラスとの密着性にも優れる。結果として、本発明の透明基板は、無機ガラスと第１の熱可塑性樹脂層との密着性が向上し、高温高湿環境下でも優れた密着性を有する。
【００３９】
上記エポキシ系末端カップリング剤としては、任意の適切なものを用いることができる。具体例には、２−（３、４−エポキシシクロヘキシル)エチルトリメトキシシラン、３−グリシドキシプロピルトリメトキシシラン、３−グリシドキシプロピルメチルジエトキシシラン、３−グリシドキシプロピルトリエトキシシラン等が挙げられる。
【００４０】
エポキシ系末端カップリング剤は、市販品を用いてもよい。市販のエポキシ系末端カップリング剤としては、例えば、信越化学工業社製、商品名「ＫＢＭ−３０３」（２−（３、４−エポキシシクロヘキシル）エチルトリメトキシシラン）、商品名「ＫＢＭ−４０３」（３−グリシドキシプロピルトリメトキシシラン）、商品名「ＫＢＥ−４０２」（３−グリシドキシプロピルメチルジエトキシシラン）、商品名「ＫＢＥ−４０３」（３−グリシドキシプロピルトリエトキシシラン）等が挙げられる。
【００４１】
上記エポキシ系末端カップリング剤の含有量は、第１の熱可塑性樹脂１００重量部に対して、好ましくは１０重量部〜５０重量部であり、より好ましくは１５重量部〜４０重量部であり、さらに好ましくは２０重量部〜３５重量部である。エポキシ系末端カップリング剤の含有量を上記の範囲にすることで、無機ガラスと樹脂層との密着性を十分に向上させることができる。さらに、透明基板の総厚を厚くしても、所望のヘイズ値を有する透明基板が得られる。
【００４２】
＜Ｃ−１−３．環状エーテル化合物、環状エーテル化合物の環状部分が開環した化合物＞
上記第１のキャスティング溶液は、好ましくは、環状エーテル化合物および／または環状エーテル化合物の環状部分が開環した化合物をさらに含む。環状エーテル化合物および／または環状エーテル化合物の環状部分が開環した化合物を含有すれば、当該第１の熱可塑性樹脂層と無機ガラスとを安定的に密着させることができるので、高い歩留まりで透明基板を得ることができる。
【００４３】
環状エーテル化合物としては、任意の適切なものを用いることができ、例えば、オキセタン類等の４員環の環状エーテル化合物、テトラヒドロフラン類等の５員環の環状エーテル化合物、テトラヒドロピラン類等の６員環の環状エーテル化合物、エポキシ類等が挙げられる。環状エーテル化合物の環状部分が開環した化合物としては、任意の適切な環状エーテル化合物を開環させたものを用いることができ、例えば、上記の環状エーテル化合物を開環させた化合物が挙げられる。環状エーテル化合物の開環方法としていは、任意の適切な方法が用いられる。
【００４４】
上記エポキシ類としては、分子中にエポキシ基を持つものであれば、任意の適切なものが使用できる。上記エポキシ類としては、例えば、ビスフェノールＡ型，ビスフェノールＦ型、ビスフェノールＳ型及びこれらの水添加物等のビスフェノール型；フェノールノボラック型やクレゾールノボラック型等のノボラック型；トリグリシジルイソシアヌレート型やヒダントイン型等の含窒素環型；脂環式型；脂肪族型；ナフタレン型、ビフェニル型等の芳香族型；グリシジルエーテル型、グリシジルアミン型、グリシジルエステル型等のグリシジル型；ジシクロペンタジエン型等のジシクロ型；エステル型；エーテルエステル型；およびこれらの変性型等のエポキシ系樹脂が挙げられる。これらのエポキシ系樹脂は、単独で、又は２種以上を混合して使用することができる。好ましくは、上記エポキシ類は、ビスフェノールＡ型エポキシ系樹脂、脂環式型エポキシ系樹脂、含窒素環型エポキシ系樹脂、又はグリシジル型エポキシ系樹脂である。また、特開2008-107510号公報に開示されているエポキシ系プレポリマーを用いてもよい。
【００４５】
上記オキセタン類は、好ましくは、下記一般式（Ｉ）、（ＩＩ）、または（ＩＩＩ）で表わされる化合物である。
【００４６】
【化１】
2010284964.tif 000003
【００４７】
上記式（Ｉ）中、Ｒ１は水素原子、シクロアルキル基、フェニル基、ナフチル基、炭素数１〜１０のアルキル基を表わす。
【００４８】
【化２】
2010284964.tif 000004
【００４９】
【化３】
2010284964.tif 000005
【００５０】
上記式（ＩＩＩ）中、Ｒ２はシクロアルキル基、フェニル基、ナフチル基、炭素数１〜１０のアルキル基を表わす。ｎは１から５までの整数である。
【００５１】
上記オキセタン類としては、例えば、３−エチル−３−ヒドロキシメチルオキセタン（オキセタンアルコール）、２−エチルヘキシシルオキセタン、キシリレンビスオキセタン、３−エチル−３｛［（３−エチルオキセタン−３−イル）メトキシ］メチル｝オキセタン等が挙げられる。
【００５２】
上記の環状エーテル化合物および／または環状エーテル化合物の環状部分が開環した化合物としては、市販のものを用いてもよい。市販の環状エーテル化合物および／または環状エーテル化合物の環状部分が開環した化合物としては、例えば、東亞合成社製のアロンオキセタン  ＯＸＴ−２２１、ダイセル化学工業製のセロキサイド２０２１Ｐ、ＥＨＰＥ３１５０、ＤＩＣ社製のエピクロンＨＰ４０３２等が挙げられる。
【００５３】
環状エーテル化合物および／または環状エーテル化合物の環状部分が開環した化合物の含有量は、第１の熱可塑性樹脂１００重量部に対して、好ましくは５重量部〜５０重量部、より好ましくは５重量部〜３０重量部であり、さらに好ましくは５重量部〜２０重量部である。環状エーテル化合物および／または環状エーテル化合物の環状部分が開環した化合物の含有量を上記の範囲にすることで、加熱下での環状エーテル化合物由来の樹脂層の着色を抑制することができる。
【００５４】
上記第１の熱可塑性樹脂層は、目的に応じて任意の適切な添加剤をさらに含有し得る。上記添加剤としては、例えば、希釈剤、老化防止剤、変成剤、界面活性剤、染料、顔料、変色防止剤、紫外線吸収剤、柔軟剤、安定剤、可塑剤、消泡剤、補強剤等が挙げられる。樹脂組成物に含有される添加剤の種類、数および量は、目的に応じて適切に設定され得る。
【００５５】
＜Ｃ−２．第２の熱可塑性樹脂層＞
第２の熱可塑性樹脂層２２および２２’は、第２のキャスティング溶液を第１の熱可塑性樹脂層２１および２１’の上にそれぞれ塗工することにより、形成される。第２のキャスティング溶液は、第２の熱可塑性樹脂を含む。第２の熱可塑性樹脂層２２および２２’が無機ガラス１０の両側に配置される場合、それぞれの第２の熱可塑性樹脂層２２，２２’は、同一の組成で構成されてもよく、異なる組成で構成されてもよい。好ましくは、それぞれの第２の熱可塑性樹脂層は、同一の熱可塑性樹脂で構成される。第２の熱可塑性樹脂層２２および２２’は、単一の層であっても、複数の層であってもよい。第２の熱可塑性樹脂層２２および２２’が複数の層である場合、該複数の層は同一の樹脂組成物から形成されていても、異なる樹脂組成物から形成されていてもよい。
【００５６】
上記第２の熱可塑性樹脂層の厚みは、好ましくは５μｍ〜６０μｍ、より好ましくは２０μｍ〜５０μｍ、さらに好ましくは２０μｍ〜４０μｍである。第２の熱可塑性樹脂層２２および２２’が、透明基板の両側に配置される場合、第２の熱可塑性樹脂層２２および２２’の厚みは同一であっても、異なっていてもよい。好ましくは、第２の熱可塑性樹脂層２２および２２’の厚みは同一である。したがって、特に好ましくは、無機ガラス１０の両側に配置された第２の熱可塑性樹脂層２２および２２’は、同一の組成で同一の厚みになるように構成される。このような構成であれば、加熱処理されても、無機ガラスの両面に熱応力が均等に掛かるため、反りやうねりがきわめて生じ難くなる。
【００５７】
第２の熱可塑性樹脂は、第１の熱可塑性樹脂と相溶性を示すものであれば、任意の適切なものを用いることができる。具体的には、ポリエーテルサルホン系樹脂、ポリカーボネート系樹脂、エポキシ系樹脂、アクリル系樹脂、ポリエチレンテレフタレートやポリエチレンナフタレート等のポリエステル系樹脂、ポリオレフィン系樹脂、ノルボルネン系樹脂等のシクロオレフィン系樹脂、ポリイミド系樹脂、ポリアミド系樹脂、ポリイミドアミド系樹脂、ポリアリレート系樹脂、ポリサルホン系樹脂、ポリエーテルイミド系樹脂等が挙げられる。
【００５８】
上記第２の熱可塑性樹脂のガラス転移温度は、好ましくは１５０℃〜３５０℃であり、より好ましくは１７０℃〜３３０℃であり、さらに好ましくは１９０℃〜３００℃である。このような範囲であれば、耐熱性に優れる透明基板を得ることができる。
【００５９】
上記第２の熱可塑性樹脂層の２５℃における弾性率は、好ましくは１．５ＧＰａ〜１０ＧＰａであり、より好ましくは１．８ＧＰａ〜９ＧＰａであり、さらに好ましくは２ＧＰａ〜８ＧＰａである。このような範囲であれば、無機ガラスを薄くした場合でも、当該第２の熱可塑性樹脂層が変形時の欠陥への引き裂き方向の局所的な応力を緩和するので、無機ガラスへのクラックや破断が生じ難くなる。
【００６０】
第２の熱可塑性樹脂層の２５℃における破壊靱性値は、好ましくは１．５Ｍｐａ・ｍ１／２〜１０Ｍｐａ・ｍ１／２であり、より好ましくは、２Ｍｐａ・ｍ１／２〜８Ｍｐａ・ｍ１／２であり、特に好ましくは２．５Ｍｐａ・ｍ１／２〜６Ｍｐａ・ｍ１／２である。このような範囲であれば、第２の熱可塑性樹脂層に含まれる第２の熱可塑性樹脂が十分な粘度を有するため、無機ガラスのクラックの進展や破断を防ぎ、良好な屈曲性を有する透明基板を得ることができる。第２の熱可塑性樹脂層の２５℃における破壊靱性値が１．５Ｍｐａ・ｍ１／２以上であれば、高い屈曲性を実現することができるが、通常、破壊靱性値の上限値は１０Ｍｐａ・ｍ１／２である。
【００６１】
上記第２の熱可塑性樹脂層の波長５５０ｎｍにおける透過率は、好ましくは８０％以上である。上記第２の熱可塑性樹脂層の波長５５０ｎｍにおける屈折率（ｎｒ）は、好ましくは１．３〜１．７である。
【００６２】
上記第２の熱可塑性樹脂層は、耐薬品性を有することが好ましい。具体的には、表示素子作製の際の洗浄工程等に用いられる溶剤に対して、耐薬品性を有することが好ましい。表示素子作製の際の洗浄工程等に用いられる溶剤としては、アセトンが挙げられる。
【００６３】
上記第２の熱可塑性樹脂層は、目的に応じて任意の適切な添加剤をさらに含有し得る。該添加剤としては、上記第１の熱可塑性樹脂層に用いられ得る添加剤と同じものが挙げられる。樹脂組成物に含有される添加剤の種類、数および量は、目的に応じて適切に設定され得る。
【００６４】
＜Ｄ．その他の層＞
本発明の透明基板１００は、樹脂層２０および２０’の無機ガラス１０とは反対側（第２の樹脂層２２，２２’の上）に、さらに任意の適切な層を設けてもよく、例えば、透明導電性層やハードコート層等が挙げられる。
【００６５】
透明導電性層は、表示素子や太陽電池の基板として本発明の透明基板を使用する際に、電極や電磁波シールドとして機能させるために用いられる。透明導電性層に用いる材料としては、任意の適切なものが用いられ得る。具体的には、銅や銀等の金属、ＩＴＯ（インジウム錫酸化物）やＩＺＯ（インジウム亜鉛酸化物）等の金属酸化物、ポリチオフェンやポリアニリン等の導電性高分子、カーボンナノチューブ等の材料が挙げられる。
【００６６】
ハードコート層は、透明基板に耐擦傷性や表面平滑性を付与することができる。ハードコート層に用いる材料やその形成方法としては、任意の適切なものが用いられ得る。材料としては、例えば、エポキシ系樹脂、アクリル系樹脂、シリコーン系樹脂やこれらの混合物が挙げられる。ハードコート層の形成方法としては、例えば、上記の樹脂を熱や活性エネルギー線により硬化させる方法が挙げられる。
【００６７】
＜Ｅ．透明基板の製造方法＞
本発明の透明基板１００は、任意の適切な方法で製造することができる。例えば、上記無機ガラス１０の片側に、上記第１のキャスティング溶液を直接塗工し、第１の熱可塑性樹脂層２１を形成する工程、および該第１の熱可塑性樹脂層２１の上に、上記第２のキャスティング溶液を直接塗工し、第２の熱可塑性樹脂層２２を形成する工程を含む。透明基板１００が、無機ガラスの両側に樹脂層２０および２０’を有する場合、さらに、無機ガラスの他方の面に、上記第１のキャスティング溶液を直接塗工し、第１の熱可塑性樹脂層２１’を形成する工程、および該第１の熱可塑性樹脂層２１’の上に、上記第２のキャスティング溶液を直接塗工し、第２の熱可塑性樹脂層２２’を形成する工程を含む。
【００６８】
第１の熱可塑性樹脂層２１および２１’の形成方法は、末端に水酸基を有する第１の熱可塑性樹脂、およびエポキシ系末端カップリング剤を含む第１のキャスティング溶液を無機ガラス１０の片側または両側に塗工し塗工層を形成する塗工工程、該塗工層を乾燥させる乾燥工程、および乾燥後の塗工層を熱処理する熱処理工程からなる。第１のキャスティング溶液は、好ましくは、さらに環状エーテル化合物および／または環状エーテル化合物の環状部分が開環した化合物を含む。第１のキャスティング溶液における、末端に水酸基を有する第１の熱可塑性樹脂、エポキシ系末端カップリング剤、ならびに環状エーテル化合物および／または環状エーテル化合物の環状部分が開環した化合物の含有量は、上記のとおりである。
【００６９】
上記塗工工程の際に使用される塗工溶媒は、ケトン系溶媒、ハロゲン系溶媒、芳香族系溶媒、高極性溶媒およびこれらの混合物が挙げられる。ケトン系溶媒としては、例えば、メチルエチルケトン、メチルイソブチルケトン、シクロペンタノン、シクロヘキサノン等が挙げられる。ハロゲン系溶媒としては、例えば、塩化メチレン、塩化エチレン、クロロホルム、四塩化炭素、トリクロロエタン等が挙げられる。芳香族系溶媒としては、例えば、トルエン、キシレン、ベンゼン、フェノール等が挙げられる。高極性溶媒としては、例えば、ジメチルスルホキシド、Ｎ−メチルピロリドン、ジメチルホルムアミド、アセト酢酸エチル等が挙げられる。
【００７０】
上記第１のキャスティング溶液の塗工方法としては、任意の適切な方法を用いることができ、例えば、エアドクターコーティング、ブレードコーティング、ナイフコーティング、リバースコーティング、トランスファロールコーティング、グラビアロールコーティング、キスコーティング、キャストコーティング、スプレーコーティング、スロットオリフィスコーティング、カレンダーコーティング、電着コーティング、ディップコーティング、ダイコーティング等のコーティング法；フレキソ印刷等の凸版印刷法、ダイレクトグラビア印刷法、オフセットグラビア印刷法等の凹版印刷法、オフセット印刷法等の平版印刷法、スクリーン印刷法等の孔版印刷法等の印刷法が挙げられる。
【００７１】
上記第１の熱可塑性樹脂層は、好ましくは、第１のキャスティング溶液を塗布した後、塗布層を乾燥して得られる。乾燥方法としては、任意の適切な乾燥方法（例えば、自然乾燥、送風乾燥、加熱乾燥）が採用され得る。例えば、加熱乾燥の場合には、乾燥温度は代表的には１００℃〜２００℃であり、乾燥時間は代表的には１〜３０分である。乾燥している間に、エポキシ系末端カップリング剤と末端に水酸基を有する第１の熱可塑性樹脂とを反応させることができる。
【００７２】
上記第１の熱可塑性樹脂層の熱処理方法は、任意の適切な熱処理方法が採用され得る。代表的には、熱処理温度は５０℃〜１８０℃であり、熱処理時間は１〜２０分である。熱処理により、エポキシ基末端カップリング剤と無機ガラス表面とを化学結合により結合させることができる。
【００７３】
次いで、上記の方法で形成された第１の熱可塑性樹脂層２１，２１’の上に、第２のキャスティング溶液をそれぞれ直接塗工し、第２の熱可塑性樹脂層２２，２２’を形成する。第２の熱可塑性樹脂層２２および２２’は、上記第１の熱可塑性樹脂層２１および２１’の形成方法と同様の方法を用いて形成され得る。具体的には、第２の熱可塑性樹脂層２２，２２’の形成方法は、第２の熱可塑性樹脂を含む第２のキャスティング溶液を第１の熱可塑性樹脂層２１，２１’の上に塗工し塗工層を形成する塗工工程と、該塗工層を乾燥させる乾燥工程からなる。塗工工程については、上記と同様であるので、詳細な説明は省略する。
【００７４】
上記第２の熱可塑性樹脂層の乾燥方法としては、任意の適切な乾燥方法（例えば、自然乾燥、送風乾燥、加熱乾燥）が採用され得る。例えば、加熱乾燥の場合には、乾燥温度は代表的には８０℃〜１５０℃であり、乾燥時間は代表的には１〜３０分である。
【００７５】
本発明の透明基板の製造方法は、好ましくは、形成された第１の熱可塑性樹脂層２１，２１’および第２の熱可塑性樹脂層２２，２２’、すなわち、樹脂層２０および２０’をさらに乾燥させる乾燥工程と、乾燥後の樹脂層２０および２０’を熱処理する熱処理工程を含む。これらの工程を含むことにより、無機ガラス、第１の熱可塑性樹脂層、および第２の熱可塑性樹脂層の間の化学結合、または相互作用をより強固にすることができる。乾燥方法としては、上記の任意の適切な方法が採用され得、加熱乾燥方法の場合、乾燥温度は代表的には、１００℃〜２００℃であり、乾燥時間は代表的には１〜３０分である。熱処理方法は、任意の適切な熱処理方法が採用され得、代表的には、熱処理温度は５０℃〜１８０℃であり、熱処理時間は１〜２０分である。
【００７６】
本発明の透明基板の製造方法は、用途に応じて、第２の熱可塑性樹脂層２２，２２’の上に、さらに、任意の適切なその他の層を形成する工程を含む。その他の層としては、上記Ｄ項に例示した透明導電性層やハードコート層等が挙げられる。その他の層を形成する方法としては、任意の適切な方法を用いることができる。
【００７７】
＜Ｆ．用途＞
本発明の透明基板は、液晶表示装置、有機ＥＬディスプレイ、プラズマディスプレイ等の表示素子や、太陽電池、有機ＥＬ素子等の照明素子に好適に用いることができる。また、本発明の透明基板は、可撓性、屈曲性および耐衝撃性にも優れるため、フィルム状の表示素子や太陽電池、照明素子にも好適に用いることができる。
【実施例】
【００７８】
本発明について、以下の実施例および比較例を用いてさらに説明する。本発明は、これらの実施例のみに限定されるものではない。なお、厚みはアンリツ製デジタルマイクロメーター「ＫＣ−３５１Ｃ型」を使用して測定した。
【００７９】
［実施例１］
末端に水酸基を有するポリエーテルサルホン（スミカエクセル  ５００３Ｐ、住友化学社製）３６．２ｇをシクロペンタノン１７２ｇ、およびＮ，Ｎ−ジメチルホルムアミド１０．８ｇの混合溶媒に溶かし、末端に水酸基を有するポリエーテルサルホンが１６．５重量％の溶液を得た。得られた溶液に、レベリング剤（ＢＹＫ３０７、ビックケミー社製）０．０２７ｇ、３，４−エポキシシクロヘキセニルメチル−３’，４’−エポキシシクロヘキセンカルボキシレート（セロキサイド２０２１Ｐ、ダイセル化学工業社製）１．８１ｇ、３−エチル−３｛［（３−エチルオキセタン−３−イル）メトキシ］メチル｝オキセタン（アロンオキセタン  ＯＸＴ−２２１、東亞合成社製）１．４５ｇ、２−メチルイミダゾール１．０９ｇ、エポキシ系末端カップリング剤（ＫＢＭ４０３、信越化学工業社製）９．０５ｇを添加し、第１のキャスティング溶液を得た。
無機ガラス（厚み：５０μｍ、縦１０ｃｍ×横４ｃｍ）の片面表面をメチルエチルケトンで洗浄後、コロナ処理を行い、上記第１のキャスティング溶液を塗工し、１００℃で１０分間乾燥させ、さらに１７０℃で２０分間熱処理し、厚みが１μｍの第１の熱可塑性樹脂層を形成した。他方の面についても、同様の処理をし、第１の熱可塑性樹脂層を形成した。
ポリアリレート（Ｍ−４０００、ユニチカ社製）９０ｇをシクロペンタノン６００ｇに溶かし、第２のキャスティング溶液を得た。得られた第２のキャスティング溶液を、上記第１の熱可塑性樹脂層の上に塗工し、９０℃で１５分間乾燥させた。さらに、他方の面の第１の熱可塑性樹脂層の上にも、第２のキャスティング溶液を塗工し、８５℃で１０分間乾燥させた。次いで、両面を１３０℃で１０分間乾燥させ、さらに１７０℃で２０分間熱処理し、片側の厚みが３６．５μｍの第２の熱可塑性樹脂層を形成した。得られた透明基板の総厚は、１２５μｍであった。
【００８０】
［実施例２］
ポリアリレート１（Ｍ−４０００、ユニチカ社製）の代わりに、ポリアリレート２（Ｕ−１００、ユニチカ社製）を用いた以外は、実施例１と同様にして、総厚が１２５μｍの透明基板を得た。
【００８１】
［実施例３］
第１の熱可塑性樹脂層の厚みを１０μｍにした以外は、実施例１と同様にして、総厚が１４３μｍの透明基板を得た。
【００８２】
［比較例１］
末端に水酸基を有するポリエーテルサルホン（スミカエクセル  ５００３Ｐ、住友化学社製）の代わりに、末端に水酸基を有さないポリエーテルサルホン（スミカエクセル  ５２００Ｐ、住友化学社製）を用いた以外は実施例１と同様にして、総厚が１２５μｍの積層体を得た。
【００８３】
［比較例２］
エポキシ系末端カップリング剤（ＫＢＭ４０３、信越化学工業社製）の代わりに、アミノ基含有カップリング剤（ＫＢＭ６０３、信越化学工業社製）を用いた以外は、実施例１と同様にして、総厚が１２５μｍの積層体を得た。
【００８４】
［参考例１］
ポリアリレート１（Ｍ−４０００、ユニチカ社製）９０ｇを塩化メチレン６００ｇに溶かし、さらにレベリング剤（ＢＹＫ３０７、ビックケミー社製）０．０６７５ｇを添加したキャスティング溶液を得た。
無機ガラス（厚み：５０μｍ、縦１０ｃｍ×横４ｃｍ）の片面表面をメチルエチルケトンで洗浄後、コロナ処理を行い、アミノ基含有カップリング剤（ＫＢＭ−６０３、信越化学工業社製）を塗布し、１１０℃で１０分間乾燥させた。カップリング処理をした無機ガラスの上に上記キャスティング溶液を塗工し、４０℃で１５分間乾燥させた。他方の面にも、同様に、カップリング処理をして、上記キャスティング溶液を塗工し、４０℃で１０分間乾燥させた。次いで、両面を６０℃で１０分間、１１０℃で２０分間乾燥させた後、２００℃で２０分間熱処理を行い、総厚が１２５μｍの積層体を得た。
【００８５】
〈評価〉
上記実施例、比較例、および参考例で用いた第２の熱可塑性樹脂層および、上記で得られた透明基板および積層体を下記の方法で評価した。結果を表１に示す。
（１）密着性試験
ＪＩＳ  Ｋ  ５４００の碁盤目剥離試験により評価した。すなわち、樹脂層側の表面（第２の熱可塑性樹脂の表面）上１０ｍｍ角中に１ｍｍ間隔にカッターで切れ目を入れ、１００個の碁盤目を作り、粘着テープをその上に貼り付けた後、剥離し、無機ガラスから剥離した樹脂層の碁盤目の数により密着性を評価した。
実施例で得られた透明基板、および比較例と参考例で得られた積層体を、温度６０℃、湿度９０％の環境下に５００時間置き、５００時間経過後の透明基板について、同様に碁盤目剥離試験により密着性を評価した。
剥離した樹脂層の碁盤目の数が０個の場合は○、１個以上の場合は×とした。
（２）破断直径
（ａ）実施例で得られた透明基板、および比較例と参考例で得られた積層体を評価用試料として準備した。
（ｂ）無機ガラス露出部分の縦辺端部の中央に５ｍｍ以下のクラックを入れた。
（ｃ）評価用試料の縦辺を屈曲させ、クラックが、無機ガラス露出部分を進展し、さらに樹脂等の積層領域において１ｃｍ進展した時点での、縦辺を円周とする円の直径を破断直径とした。
（３）ヘイズ
（株）村上色彩技術研究所製ヘイズメーター「ＨＭ−１５０」を用い、ＪＩＳ  Ｋ７１３６に基づき、実施例で得られた透明基板、および比較例と参考例で得られた積層体のヘイズ値を測定した。
（４）弾性率
Ｈｙｓｉｔｒｏｎ社製  製品名「Ｔｒｉｂｏ  Ｉｎｄｅｎｔｅｒ」を用いて、温度２５℃において、第２の熱可塑性樹脂層の単一押し込み測定（押し込み因子：Ｂｅｒｋｏｖｉｃｈ（三角錐形）、押し込み深さ：２３０〜２８０ｎｍ）により測定した。
（５）破壊靭性値
各実施例、比較例、および参考例で用いた第２の熱可塑性樹脂を用いて、厚み５０μｍ、幅２ｃｍ、長さ１５ｃｍの短冊状樹脂サンプルを作製し、短冊長手方向の端部（中央部分）にクラック（５ｍｍ）を入れた。オートグラフ（島津製作所製、ＡＧ−Ｉ）により短冊長手方向に引っ張り応力を加え、温度２５℃でのクラックからの樹脂破断時の応力を測定した。試験条件は、チャック間距離を１０ｃｍ、引っ張り速度を１０ｍｍ／ｍｉｎとして行った。得られた破断時の引っ張り応力σとクラック長ａ、サンプル幅ｂを以下の式に代入し、破断時の破壊靭性値ＫＩＣを求めた。
【数１】
2010284964.tif 000006
（６）ガラス転移温度
各実施例、比較例、および参考例で用いた第２の熱可塑性樹脂を用いて、セイコーインスツールメンツ社製ＤＳＣ「Ｅｘｓｔａｒ６０００  ＤＳＣ６２２０」を用いて、ピーク値からガラス転移温度を求めた。
【００８６】
【表１】
2010284964.tif 000007
【００８７】
［評価］
実施例１〜３の透明基板は、高温高湿（温度：６０℃、湿度：９０％）の環境下に５００時間置いた後であっても、無機ガラスと樹脂層との密着性に優れていた。さらに、これらの透明基板は、クラックや破断が生じにくいものであり、さらにヘイズ値も抑制されていた。
【００８８】
比較例１および２の積層体は、高温高湿環境下に置く前の段階で、無機ガラスと樹脂層が剥離した。さらに、無機ガラスが割れてしまうため、破断直径やヘイズを測定することができなかった。参考例１の積層体は、高温高湿環境下に置く前の段階では、優れた密着性を有していたが、高温高湿環境下に５００時間置いた後では無機ガラスと樹脂層とが剥離した。さらに、無機ガラスが割れてしまうため、破断直径やヘイズを測定することができなかった。
【産業上の利用可能性】
【００８９】
本発明の透明基板は、液晶表示装置、有機ＥＬディスプレイ、プラズマディスプレイ等の表示素子や、太陽電池、有機ＥＬ素子等の照明素子に好適に用いることができる。
【符号の説明】
【００９０】
１０  無機ガラス
２０，２０’  樹脂層
２１，２１’  第１の熱可塑性樹脂層
２２，２２’  第２の熱可塑性樹脂層
１００  透明基板
【図１】
2010284964.tif 000008